(57)【要約】【課題】      抜き文字状の表示部をレーザ光により形成した高明度の無彩色や高明度・低彩度の有彩色でなる薄色層を有するキートップについて、高明度の無彩色や高明度・低彩度の有彩色がもつ本来の発色を実現すること。【解決手段】  抜き文字状の表示部を有するキートップについて、視認される側から順に、高明度の無彩色又は高明度・低彩度の有彩色の何れかによる薄色層４と、金属調層３と、をキートップ本体２に有し、かつ抜き文字状の表示部６を、それらの各層を同一の所定の抜き文字形状にレーザ光で貫通除去した除去縁７にて形成した。そのため、ありそうでなかった真っ白い白色や鮮明な淡色のキートップ１が得られる。【選択図】    図１
2006190497.tif 000002
【特許請求の範囲】
【請求項１】
抜き文字状の表示部を有するキートップにおいて、
視認される側から順に、高明度の無彩色又は高明度・低彩度の有彩色の何れかによる薄色層と、金属調層と、をキートップ本体に有し、かつ抜き文字状の表示部を、それらの各層を同一の所定の抜き文字形状にレーザ光で貫通除去した除去縁にて形成したことを特徴とするキートップ。
【請求項２】
金属調層が、金属薄膜層である請求項１記載のキートップ。
【請求項３】
金属薄膜層の層厚が１０ｎｍ〜１００ｎｍである請求項２記載のキートップ。
【請求項４】
金属薄膜層がアルミニウム層である請求項２又は請求項３記載のキートップ。
【請求項５】
金属調層が、金属含有塗布層である請求項１記載のキートップ。
【請求項６】
金属含有塗布層の層厚が２μｍ〜２０μｍである請求項５記載のキートップ。
【請求項７】
金属含有塗布層の含有金属がアルミニウムである請求項５又は請求項６記載のキートップ。
【請求項８】
複数のキートップをゴム状弾性体でなるベースシートに配置したキーシートにおいて、
キートップとして請求項１〜請求項７何れか１項記載のキートップを備えるキーシート。
【請求項９】
複数のキートップをゴム状弾性体でなるベースシートに配置したキーシートと、キーシートを内蔵する筐体とを備え、該複数のキートップを筐体に貫通形成した透孔に配置して備える押釦装置において、
キートップとして請求項１〜請求項７何れか１項記載のキートップをキーシートに備え、少なくともキートップの配置面となる部分における筐体の色を、該キートップの薄色層による高明度の無彩色又は高明度・低彩度の有彩色と同色としたことを特徴とする押釦装置。
【請求項１０】
キートップ本体に、視認される側から順に、高明度の無彩色又は高明度・低彩度の有彩色の何れかによる薄色層と、金属調層とを形成し、該薄色層の上方から金属調層に対してレーザ光を照射することで、金属調層と薄色層とを同時に除去し、抜き文字状の表示部を形成するキートップの製造方法。
【請求項１１】
金属調層として層厚１０ｎｍ〜１００ｎｍの金属薄膜層を乾式めっき法により形成する請求項１０記載のキートップの製造方法。
【請求項１２】
金属調層として層厚２μｍ〜２０μｍの金属含有塗布層を印刷法又は塗布法にて形成する請求項１０記載のキートップの製造方法。
【発明の詳細な説明】
【技術分野】
【０００１】
本発明は、例えば携帯電話機、ＰＤＡ、カーナビゲーション装置、カーオーディオ装置など、各種の押釦装置の操作部に使用する押釦スイッチ用のキートップ、キーシート、押釦装置、及びキートップの製造方法に関する。
【背景技術】
【０００２】
前述の各種押釦装置にはキーシートが搭載されている。キーシートは、ゴム状弾性体（例えばシリコーンゴムや熱可塑性エラストマー）でなるベースシートに、複数のキートップを接着剤にて接着し配置した構成となっている。複数のキートップは、その押圧操作により入力ができるようになっており、したがって各キートップにはその押圧操作により入力可能な情報を表示するための表示部が、キートップの天面又は底面に設けられる。
【０００３】
このうちキートップの天面に表示部を設けるものには、大別すると、前述の押釦装置の内部光源により照光させると、文字・記号・数字等を抜き文字状に表す抜き文字状の表示部が相対的に明るく見える文字照光タイプと、逆に表示部を除く残余の部分が全面的に相対的に明るく見える全面照光タイプとがある。このうち文字照光タイプは、抜き文字状の表示部を除く残余の面に遮光層を設けることで、キートップを下側から照光したときに、抜き文字状の表示部から光を透過させて、操作者が文字等を明瞭に視認できるようにしたものである。なお、遮光層は光を一切透過しない完全遮光という意味だけでなく、相対的に抜き文字状の表示部が明るく光るように見えるものであればよいので、光が透過するものであってもよい。
【０００４】
こうした文字照光タイプにおける抜き文字状の表示部を有する遮光層の形成方法としては、（１）スクリーン印刷やパッド印刷によって抜き文字状にインクを塗布して形成する方法、（２）塗装によってインクを塗布してキートップの天面に全面的に遮光層を形成した後、レーザ光の照射によって文字部分の遮光層を抜き文字状に除去する方法（特許文献１）、とがある。このうち、後者のレーザ光方式は、微細な文字等であっても高品質な抜き文字状の表示部を容易に形成できることから、より好ましい方法とされている。
【発明の開示】
【発明が解決しようとする課題】
【０００５】
ところで、携帯電話機等に代表されるように、優れた機能性だけでなく、デザインの独自性が商品力を決める無視できない要素となっている。特に、外観上、抜き文字状の表示部を有する印刷層の色を、純白のような高明度の無彩色としたり、淡い黄色やピンク色といった高明度・低彩度の有彩色とする文字照光タイプのキートップの要請が高くなっている。しかしながら、前述のレーザ光方式により、レーザ光をそのような無彩色や有彩色による薄色層に照射しても、除去しきれずに残ってしまうことがあり、要求品質を充足できる程度に美麗な抜き文字状の表示部を形成することが殆どできなかった。
【０００６】
そこで本出願人は、そのような無彩色や有彩色による薄色層の裏面つまりキートップ側に黒色や灰色などの低明度で暗色の中間層を形成し、薄色層の側からレーザ光を低明度で暗色の中間層に対して照射することで、その中間層とともに薄色層を抜き文字状に除去する技術を開発し（特許文献２）、要求品質を充足できる程度に美麗な抜き文字状の表示部を形成することに成功した。ところが、この技術では、薄色層の裏面に低明度で暗色の中間層が存在しているため、中間層が裏写りするような格好で、薄色層が黒ずんだようにして見えてしまい、例えば純白のような高明度の無彩色や高明度・低彩度の有彩色がもつ本来の発色を得ることができない、という難点があった。
【特許文献１】特開平１１−１６２２７８号公報
【特許文献２】特開平１０−１７２３７８号公報
【０００７】
以上のような従来技術を背景になされたのが本発明である。その目的は、抜き文字状の表示部をレーザ光により形成した高明度の無彩色や高明度・低彩度の有彩色でなる薄色層を有するキートップについて、高明度の無彩色や高明度・低彩度の有彩色がもつ本来の発色を実現することにある。
【課題を解決するための手段】
【０００８】
上記目的を達成すべく本発明は、以下のように構成される。
【０００９】
すなわち、本発明は、抜き文字状の表示部を有するキートップについて、視認される側から順に、高明度の無彩色又は高明度・低彩度の有彩色の何れかによる薄色層の何れかと、金属調層と、をキートップ本体に有し、かつ抜き文字状の表示部を、それらの各層を同一の所定の抜き文字形状にレーザ光で貫通除去した除去縁にて形成したことを特徴とするキートップを提供する。
【００１０】
本発明のキートップは、視認される側から順に、高明度の無彩色又は高明度・低彩度の有彩色の何れかによる薄色層と金属調層とをキートップ本体に有する。すなわち、薄色層の下側に金属調層を有することで、薄色層を透過する光は金属調層により反射される。したがって、薄色層が黒ずんだように見えることがなく、高明度の無彩色又は高明度・低彩度の有彩色がもつ本来の発色を実現することができる。また、抜き文字状の表示部は、薄色層と金属調層とを同一の抜き文字形状にレーザ光で貫通除去した除去縁にて形成されることから、微細な文字等であっても高品質な抜き文字状の表示部を実現できる。
【００１１】
上記本発明における金属調層は、第１に金属薄膜層として構成される。これによれば、金属薄膜層の金属光沢がもつ反射効果により、薄色層が黒ずんだように見えることがなく、高明度の無彩色又は高明度・低彩度の有彩色がもつ本来の発色を実現することができる。
【００１２】
こうした金属薄膜層の材質としては、薄膜形成面（例えば硬質樹脂製のキートップ本体）に薄膜形成しやすい金属が良く、例えばアルミニウム、クロム、ニッケル、亜鉛等にて実現される。そして、このうちアルミニウムにて金属薄膜層を形成すると、容易かつ低コストで薄膜を形成することができる。
【００１３】
上記本発明の金属薄膜層は、その層厚は１０ｎｍ〜１００ｎｍとして構成される。層厚が１０ｎｍ未満では、必要な金属調が得られず薄色層による高明度の無彩色又は高明度・低彩度の有彩色が変色してしまう。層厚が１００ｎｍを超えると、均一な厚みの金属薄膜層が得られにくく加工時間も長くなることから生産性が低下してしまう。
【００１４】
また、上記本発明における金属調層は、第２に金属含有塗布層として構成される。これによれば、金属含有塗布層による金属光沢や、メタリック調あるいはパール調といった金属調による反射効果により、薄色層が黒ずんだように見えることがなく、高明度の無彩色又は高明度・低彩度の有彩色がもつ本来の発色を実現することができる。
【００１５】
こうした金属含有塗布層の材質は、金属粒子、メタリック顔料、パール顔料を含有する高分子塗料にて実現される。そして、このうちアルミニウムを含有金属とすれば、容易かつ低コストで金属含有塗布層を形成することができる。
【００１６】
上記本発明の金属含有塗布層は、その層厚は２μｍ〜２０μｍとして構成される。層厚が２μｍ未満では、必要な金属調が得られず薄色層による高明度の無彩色又は高明度・低彩度の有彩色が変色してしまう。層厚が２０μｍを超えると、均一な厚みの金属薄膜層が得られにくく加工時間も長くなり、レーザ光の照射によっても除去しにくくなってしまう。
【００１７】
また、上記目的を達成すべく本発明は、複数のキートップをゴム状弾性体でなるベースシートに配置したキーシートについて、キートップとして上記何れかの本発明によるキートップを備えるキーシートを提供する。
【００１８】
これによれば、前記キートップによる作用・効果を備えるキーシートが得られる。すなわち、キートップに高明度の無彩色又は高明度・低彩度の有彩色がもつ本来の発色を実現することができ、また微細な文字等であっても高品質な抜き文字状の表示部を実現できる。
【００１９】
さらに、上記目的を達成すべく本発明は、複数のキートップをゴム状弾性体でなるベースシートに配置したキーシートと、キーシートを内蔵する筐体とを備え、該複数のキートップを筐体に貫通形成した透孔に配置して備える押釦装置について、キートップとして前記何れかの本発明によるキートップをキーシートに備え、少なくともキートップの配置面となる部分における筐体の色を、該キートップの薄色層による高明度の無彩色又は高明度・低彩度の有彩色と同色としたことを特徴とする押釦装置を提供する。
【００２０】
これによれば、少なくともキートップの配置面となる部分における筐体の色を、該キートップの薄色層による高明度の無彩色又は高明度・低彩度の有彩色と同色としたため、当該部分における筐体の色とキートップの高明度の無彩色又は高明度・低彩度の有彩色とを同一色としたデザイン性の高い押釦装置を実現できる。なお、こうした押釦装置は、具体的には、携帯電話機、ＰＤＡ、携帯型音楽再生装置等の携帯情報機器として、またカーナビゲーション装置、カーオーディオ装置などの据置型情報機器として実現される。
【００２１】
そして、上記目的を達成すべく本発明は、キートップ本体に、視認される側から順に、高明度の無彩色又は高明度・低彩度の有彩色の何れかによる薄色層と、金属調層とを形成し、該薄色層の上方から金属調層に対してレーザ光を照射することで、金属調層と薄色層とを同時に除去し、抜き文字状の表示部を形成するキートップの製造方法を提供する。
【００２２】
本発明のキートップの製造方法によれば、視認される側から順に、高明度の無彩色又は高明度・低彩度の有彩色の何れかによる薄色層と金属調層とが、キートップ本体に形成される。すなわち、薄色層の下側に金属調層を有することで、薄色層を透過する光は金属調層により反射される。したがって、薄色層が黒ずんだように見えることがなく、高明度の無彩色又は高明度・低彩度の有彩色がもつ本来の発色を実現することができる。また、薄色層の上方から金属調層に対してレーザ光を照射することで、金属調層と薄色層とを同時に除去し、抜き文字状の表示部を形成する。このため、微細な文字等であっても高品質な抜き文字状の表示部を実現できる。
【００２３】
上記本発明の製造方法については、金属調層として層厚１０ｎｍ〜１００ｎｍの金属薄膜層を乾式めっき法により形成するものとして構成される。
【００２４】
これによれば、金属薄膜層の金属光沢がもつ反射効果により、薄色層が黒ずんだように見えることがなく、高明度の無彩色又は高明度・低彩度の有彩色がもつ本来の発色を実現することができる。そしてこの場合、層厚が１０ｎｍ未満では、必要な金属調が得られず薄色層が変色してしまい、層厚が１００ｎｍを超えると、均一な厚みの金属薄膜層が得られにくく加工時間も長くなることから生産性が低下してしまう。したがって、本発明であれば、こうした不都合がなくキートップを生産することができる。さらに、金属薄膜層を乾式めっき法にて形成するので、層厚１０ｎｍ〜１００ｎｍの金属薄膜層を均一な厚さで効率よく形成できる。その乾式めっき法としては、例えば真空蒸着法、スパッタリング法、イオンレーティング法などで実施できる。
【００２５】
上記本発明の製造方法については、金属調層として層厚２μｍ〜２０μｍの金属含有塗布層を印刷法又は塗布法にて形成するものとして構成される。
【００２６】
これによれば、金属含有塗布層による金属光沢や、メタリック調あるいはパール調といった金属調による反射効果により、薄色層が黒ずんだように見えることがなく、高明度の無彩色又は高明度・低彩度の有彩色がもつ本来の発色を実現することができる。そしてこの場合、層厚が２μｍ未満では、必要な金属調が得られず薄色層が変色してしまい、層厚が２０μｍを超えると、均一な厚みの金属含有塗布層が得られにくく加工時間も長くなり、レーザ光の照射によっても除去しにくくなってしまう。したがって、本発明であれば、こうした不都合がなくキートップを生産することができる。さらに、金属含有塗布層を印刷法又は塗布法にて形成するので、層厚２μｍ〜２０μｍの金属含有塗布層を均一な厚さで効率よく形成できる。その印刷法としては、例えばスクリーン印刷、パッド印刷、転写印刷などで実施することができ、塗布法としては、例えば吹付け塗装、静電塗装、電着塗装などで実施することができる。
【００２７】
以上のような本発明によるキートップ、キーシート、押釦装置、キートップの製造方法については、キートップ本体として、硬質樹脂の成形体でなるキートップや、天然ゴム、合成ゴム、熱可塑性エラストマーといったゴム状弾性体の成形体でなるキートップにて構成できる。また、キートップ本体の天面に、金属調層と薄色層とを積層形成した場合には、キートップ本体の底面に、着色層を設けることができる。これによれば、抜き文字状の表示部に着色層による色彩を付与することができる。さらに、キートップ本体の天面に、金属調層と薄色層とを積層形成した場合には、薄色層を被覆して損傷や摩耗を防ぐ透明保護層を設けることができる。
【発明の効果】
【００２８】
本発明のキートップ、キーシート、押釦装置、キートップの製造方法によれば、抜き文字状の表示部を有する薄色層が、高明度の無彩色又は高明度・低彩度の有彩色がもつ本来の発色をあらわし、微細な文字等であっても高品質な抜き文字状の表示部を有するキートップを実現できる。このため、ありそうでなかった真っ白い白色（高明度の無彩色）や鮮明な淡色（高明度・低彩度の有彩色）のキートップによって、デザイン性の独自性を追求した商品力の高いキーシート、押釦装置を実現することができる。
【発明を実施するための最良の形態】
【００２９】
以下、本発明の実施形態について図面を参照しつつ説明する。なお、各実施形態で共通する部分については、同一の符号を付して重複説明を省略する。
【００３０】
キートップの第１実施形態〔図１，図２〕；  本実施形態のキートップ１は、図１で示すように、キートップ本体２と、その底面を除く外表面を被覆する「金属調層」としての金属薄膜層３と、金属薄膜層３を被覆する薄色層４と、薄色層４を被覆する透明保護層５と、で構成されている。
【００３１】
そして、金属薄膜層３と薄色層４には、抜き文字状の表示部６が形成されている。この表示部６は、金属薄膜層３と薄色層４とを同一の所定の抜き文字形状（図示の例では数字の「０」形状）にレーザ光で貫通除去した除去縁７によって形成されている。前述の透明保護層５は、そこを目地埋めするように充填されることになる。
【００３２】
キートップ本体２は、無色透明な硬質樹脂やゴム状弾性体の成形体であり、後述の乾式めっき法により金属薄膜層３を形成することができる素材にて構成される。こうした硬質樹脂としては、ポリカーボネート樹脂（ＰＣ）、ポリメチルメタクリレート樹脂（ＰＭＭＡ）、アクリロニトリルブタジエンスチレン樹脂（ＡＢＳ）、ポリエチレンテレフタレート樹脂（ＰＥＴ）などを使用することができ、またゴム弾性体としては、天然ゴム、シリコーンゴムなどの合成ゴム、熱可塑性エラストマーを使用することができる。この中でもポリカーボネート樹脂は、後述の乾式めっき法により金属薄膜層３を直接形成することができることに加え、透明度が特に高く光の透過損失が微小であるため、キートップ１を文字照光タイプのキートップとして使用する場合に、特に望ましい素材として使用することができる。
【００３３】
金属薄膜層３は、薄膜形成面となるキートップ本体２に薄膜形成しやすい金属にて形成され、例えば、アルミニウム、クロム、ニッケル、亜鉛等を素材としている。この中でも、アルミニウムを素材とすると、容易かつ低コストで薄膜を形成することができる。また、金属薄膜層３は、層厚が１０ｎｍ〜１００ｎｍのものとなっている。すなわち、層厚が１０ｎｍ未満では、必要な金属光沢の金属調が得られず薄色層４が見掛け上黒ずんだように変色してしまい、層厚が１００ｎｍを超えると、均一な厚みの金属薄膜層が得られにくく加工時間も長くなることから生産性が低下してしまうためである。
【００３４】
薄色層４は、高明度の無彩色又は高明度・低彩度の有彩色の何れかによるインキや塗料によって金属薄膜層３を被覆するように形成した層である。高明度の無彩色でなる薄色層４は、例えば、スクリーン印刷、パッド印刷、転写印刷等の印刷法にて形成した白色インキや、吹付け塗装、静電塗装、電着塗装等の塗布法にて形成した白色塗料にて構成される。高明度・低彩度の有彩色でなる薄色層４も同様に、淡い色、例えば薄い黄色、薄い紅色、薄い緑色などのインキや塗料にて構成される。
【００３５】
透明保護層５は、表示部６を目地埋めしつつ薄色層４を被覆するように形成される高分子塗料によって形成される。
【００３６】
次に、第１実施形態のキートップ１の製造方法を図２に基づいて説明する。
【００３７】
キートップ本体２に、底面を除く残余の外表面に、真空蒸着法、スパッタリング法、イオンプレーティング法などの乾式めっき法により、層厚１０ｎｍ〜１００ｎｍで金属薄膜層３を形成し、金属薄膜層３の上に薄色層４を、前述した印刷法又は塗布法にて形成する（図２（ａ））。次に、薄色層４の上方からレーザ光Ｌを所定の抜き文字形状に沿って金属薄膜層３に対して照射すると（図２（ｂ））、金属薄膜層３とともに薄色層４が除去される（図２（ｃ））。このようにして貫通除去された跡の除去縁７によって抜き文字状の表示部６が形成されることになる。この後は、薄色層４の透明保護層５を形成することで、図１で示すようなキートップ１が得られることとなる。
【００３８】
次に、第１実施形態によるキートップ１の作用・効果を説明する。
【００３９】
キートップ１は、視認される側から順に、薄色層４と金属薄膜層３とをキートップ本体２に有する。すなわち、薄色層４の裏が金属薄膜層３であるため、薄色層４を透過する光が金属薄膜層３の金属光沢により反射される。したがって、薄色層４が黒ずんだように見えることがなく、高明度の無彩色又は高明度・低彩度の有彩色がもつ本来の発色を実現することができる。
【００４０】
抜き文字状の表示部６は、薄色層４と金属薄膜層３とを同一の抜き文字形状にレーザ光で貫通除去した除去縁７にて形成される。このため微細な文字・記号・数字等であっても高品質な抜き文字状の表示部６を実現できる。
【００４１】
金属薄膜層３は、アルミニウム、クロム、ニッケル、亜鉛等にて形成できるが、このうち特にアルミニウムにて形成すると、容易かつ低コストで薄膜を形成することができる。
【００４２】
金属薄膜層３は、層厚が１０ｎｍ〜１００ｎｍとして形成される。このため、必要な金属光沢を確実に得ることができる。また、厚みを均一にすることができるため、レーザ光Ｌの出力条件の設定が容易で自動化しやすい。さらに、薄膜の形成時間やレーザ光の照射時間も短くてすみ、生産性が良くリードタイムを短くできる。
【００４３】
キートップの第２実施形態〔図３，図４〕；  本実施形態のキートップ８が第１実施形態のキートップ１と相違する点は、図３で示すように、「金属調層」としてキートップ本体２の天面を被覆する金属含有塗布層９を形成した点であり、残余の構成についてはすべて同一である。
【００４４】
金属含有塗布層９は、金属粒子、メタリック顔料、パール顔料を含有する高分子塗料によって形成される。このうちアルミニウムを含有金属とすれば、容易かつ低コストで金属含有塗布層９を形成することができる。また、金属含有塗布層９は、層厚は２μｍ〜２０μｍとして形成される。すなわち、層厚が２μｍ未満では、必要な金属光沢の金属調が得られず薄色層４が見掛け上黒ずんだように変色して高明度の無彩色又は高明度・低彩度の有彩色がもつ本来の発色が得られなくなり、層厚が２０μｍを超えると、均一な厚みの金属含有塗布層９が得られにくく加工時間も長くなり、レーザ光の照射によっても除去しにくくなってしまうためである。
【００４５】
次に、第２実施形態のキートップ８の製造方法を図４に基づいて説明する。
【００４６】
キートップ本体２の天面に、吹付け塗装、静電塗装、電着塗装等の塗布法により、層厚２μｍ〜２０μｍで金属含有塗布層９を形成する。そして、この金属含有塗布層９の上に薄色層４を、前述の印刷法又は塗布法にて形成する（図４（ａ））。次に、薄色層４の上方からレーザ光Ｌを所定の抜き文字形状に沿って金属含有塗布層９に対して照射すると（図４（ｂ））、金属含有塗布層９とともに薄色層４が除去される（図４（ｃ））。このようにして貫通除去された跡の除去縁７によって抜き文字状の表示部６が形成されることになる。この後は、薄色層４の透明保護層５を形成することで、図３で示すようなキートップ８が得られることとなる。
【００４７】
次に、第２実施形態による作用・効果を説明する。
【００４８】
キートップ８は、視認される側から順に、薄色層４と金属含有塗布層９とをキートップ本体２に有する。すなわち、薄色層４の裏が金属含有塗布層９であるため、薄色層４を透過する光が金属薄膜層３の金属光沢、メタリック調あるいはパール調といった金属調により反射される。したがって、薄色層４が黒ずんだように見えることがなく、高明度の無彩色又は高明度・低彩度の有彩色がもつ本来の発色を実現することができる。
【００４９】
キーシート及び携帯電話機の第１実施形態〔図５〕；  図５は、第１実施形態によるキーシート１０と、このキーシート１０を備える「押釦装置」としての携帯電話機１１の要部の概略拡大断面図である。
【００５０】
キーシート１０は、相互に狭間配置された複数のキートップ１とベースシート１２とを備える。なお、図面上は３つのキートップ１が表れているが、実際にはベースシート１２の面方向で多行多列で複数のキートップ１を備えている。複数のキートップ１は、第１実施形態に対応するキートップ１であり、それぞれのキートップ１に応じて除去縁７による抜き文字状の形状が異なる表示部６が形成されている。これらキートップ１は透明接着層１３によってベースシート１２に固着されている。ベースシート１２は、シリコーンゴムや熱可塑性エラストマー等の透光性のゴム状弾性体にて形成されている。このキーシート１２は、携帯電話機１１の筐体１４に貫通形成した透孔１４ａ内に複数のキートップ１を一括配置したいわゆる狭間キーシートである（関連する先行技術文献として特開２００４−３１９３９６号公報を参照。）。このためベースシート１２には、その上面側に硬質樹脂製の補強枠１５が設けられており、ベースシート１２に歪みが発生しないようにされている。
【００５１】
ベースシート１２の下には基板１６が収容されている。基板１６には、照光用光源１６ａが実装されており、これが発光することで光がベースシート１２とキートップ本体２を透過し、抜き文字状の表示部６を通じて外部へと照光する。
【００５２】
キーシート１０と基板１６とを収容する筐体１４は、少なくともキートップ１の配置面側部分１４ｂの色が、キートップ１の薄色層４による高明度の無彩色又は高明度・低彩度の有彩色と同色とした、硬質樹脂の成形体にて構成されている。
【００５３】
次に、第１実施形態のキーシート１０及び携帯電話機１１による作用・効果を説明する。
【００５４】
本実施形態のキーシート１０及び携帯電話機１１によれば、前述した第１実施形態のキートップ１と同じ作用・効果を奏することができる。このことに加えて、携帯電話機１１の筐体１４は、キートップ１の配置面側部分１４ｂの色が、キートップ１の薄色層４の高明度の無彩色又は高明度・低彩度の有彩色がもつ本来の発色と同じ色となっている。このため、筐体１４の色とキートップ１の高明度の無彩色又は高明度・低彩度の有彩色とを同一色としたデザイン性の高い携帯電話機１１を実現することができる。その具体例としては、例えば、外観上の携帯電話機１１の筐体１４とキートップ１の色とを、真っ白の白色（高明度の無彩色）に統一したデザインとしたり、あるいは淡い色、例えば薄い黄色、薄い紅色、薄い緑色などの淡色（高明度・低彩度の有彩色）にて統一したデザインとすることができる。
【００５５】
キーシート及び携帯電話機の第２実施形態〔図６〕；  図６は、第２実施形態によるキーシート１７と、このキーシート１７を備える「押釦装置」としての携帯電話機１１の要部の概略拡大断面図である。なお、第１実施形態によるキーシート１０及び携帯電話機１１との相違点は、前述した第２実施形態のキートップ８を備える点であり、残余の構成は同一である。
【００５６】
本実施形態のキーシート１７及び携帯電話機１１によれば、前述した第１実施形態のキートップ１と同じ作用・効果を奏することができることに加えて、第１実施形態によるキーシート１０及び携帯電話機１１と同様に、デザイン性の高い携帯電話機１１を実現することができる。
【実施例】
【００５７】
次に、実施例を列挙して更に詳細に説明する。
【００５８】
実施例１；  実施例１のキートップは、前述の第１実施形態によるキートップ１と同一の製造方法により同一の構成として得たキートップである。実施例１のキートップは、キートップ本体(２)としてポリカーボネート樹脂成形体を用いた。金属薄膜層(３)としては、層厚５０ｎｍのアルミニウム金属薄膜層を真空蒸着法により形成した。高明度の無彩色又は高明度・低彩度の有彩色の何れかによる薄色層(４)としては、層厚５μｍの白色層を形成した。そして、抜き文字状の表示部(６)は、レーザ光Ｌを照射して形成した。これによって得られたキートップは、白色層が黒ずんだように見えることがなく、白色がもつ本来の発色を表すことができるものとなった。また、抜き文字状の表示部(６)も、除去縁(７)が微細で高品質なものが得られた。
【００５９】
この実施例１のキートップについては、アルミニウム金属薄膜層の層厚を、１０ｎｍ，２０ｎｍ，５０ｎｍ，８０ｎｍ，１００ｎｍとして異ならせて、それぞれ層厚５μｍの白色層を積層形成したキートップ（実施例１ａ、１ｂ、１ｃ、１ｄ、１ｅ）を各々作製して、通常使用時と照光時（緑色ＬＥＤ発光時）における白色層の色調を確認した。なお、比較例として、層厚５ｎｍのアルミニウム金属薄膜層のキートップ（比較例１ａ）と、層厚１１０ｎｍのアルミニウム金属薄膜層のキートップ（比較例１ｂ）も作製し、同様に白色層の色調を確認する試験を行った。以上の確認試験の結果を、表１に示す。
【表１】
2006190497.tif 000003
【００６０】
この表１の結果によれば、実施例１ａ〜１ｅでは何れも通常時（非照光時）における白色層は何れも黒ずみのない白色に見えるのに対し、アルミニウム金属薄膜層が５ｎｍの比較例１ａでは、白色層が灰色に見て取れる結果となった。これは、そのようなアルミニウム金属薄膜層では、白色層を透過した光を反射するのに十分な金属光沢が得られないことが原因と解される。
【００６１】
また、実施例１ａ、１ｂでは、照光時に白色層が緑色に見て取れるのに対し、実施例１ｃ〜１ｅでは白色層の白色に見て取れる結果となった。このことから、実施例１ａ、１ｂのように層厚１０ｎｍ，２０ｎｍのアルミニウム金属薄膜層では、照光用光源の光を遮光するには厚みが不十分であるのに対し、層厚５０ｎｍ，８０ｎｍ，１００ｎｍであれば、アルミニウム金属薄膜層によって照光用光源の光を遮光できることが分かる。
【００６２】
さらに、アルミニウム金属薄膜層の層厚を１１０ｎｍとした比較例１ｂでは、白色層に形成した抜き文字状の表示部に抜け残り、つまりアルミニウム金属薄膜層や白色層を除去しきれず、高品質なキートップが得られないことが分かる。これに対して実施例１ａ〜１ｅでは、抜き文字状の表示部に抜け残りが見て取れず、高品質なキートップが得られることを確認できた。
【００６３】
実施例２；  実施例２のキートップは、前述の第２実施形態によるキートップ８と同一の製造方法により同一の構成として得たキートップである。実施例２のキートップは、キートップ本体(２)としてポリカーボネート樹脂成形体を用いた。金属含有塗布層(９)としては、層厚４μｍのアルミニウム含有塗布層を塗布法により形成した。高明度の無彩色又は高明度・低彩度の有彩色の何れかによる薄色層(４)としては、層厚５μｍの白色層を形成した。そして、抜き文字状の表示部(６)は、レーザ光Ｌを照射して形成した。これによって得られたキートップは、白色層が黒ずんだように見えることがなく、白色がもつ本来の発色を表すことができるものとなった。また、抜き文字状の表示部(６)も、除去縁(７)が微細で高品質なものが得られた。
【００６４】
この実施例２のキートップについても、アルミニウム含有塗布層の層厚を、２μｍ，４μｍ，１０μｍ，２０μｍとして異ならせて、それぞれ層厚５μｍの白色層を積層形成したキートップ（実施例２ａ、２ｂ、２ｃ、２ｄ）を各々作製して、通常使用時と照光時（緑色ＬＥＤ発光時）における白色層の色調を確認した。なお、比較例として、層厚１μｍのアルミニウム含有塗布層のキートップ（比較例２ａ）と、層厚２５μｍのアルミニウム含有塗布層のキートップ（比較例２ｂ）も作製し、同様に白色層の色調を確認する試験を行った。以上の確認試験の結果を、表２に示す。
【表２】
2006190497.tif 000004
【００６５】
この表２の結果によれば、実施例２ａ〜２ｄでは何れも通常時（非照光時）における白色層は何れも黒ずみのない白色に見えるのに対し、アルミニウム含有塗布層が１μｍの比較例２ａでは、白色層に灰色斑が見て取れる結果となった。これは、そのようなアルミニウム含有塗布層では、白色層を透過した光を反射するのに十分な金属光沢が得られないことが原因と解される。
【００６６】
また、実施例２ａ、２ｂでは、照光時に白色層が緑色に見て取れるのに対し、実施例２ｃ、２ｄでは白色層の白色に見て取れる結果となった。このことから、実施例２ａ、２ｂのように層厚２μｍ，４μｍのアルミニウム含有塗布層では、照光用光源の光を遮光するには厚みが不十分であるのに対し、実施例２ｃ、２ｄのように層厚１０μｍ，２０μｍであれば、アルミニウム含有塗布層によって照光用光源の光を遮光できることが分かる。
【００６７】
さらに、アルミニウム含有塗布層の層厚を２５μｍとした比較例２ｂでは、白色層に形成した抜き文字状の表示部に抜け残り、つまりアルミニウム含有塗布層や白色層を除去しきれず、高品質なキートップが得られないことが分かる。これに対して実施例２ａ〜２ｄでは、抜き文字状の表示部に抜け残りが見て取れず、高品質なキートップが得られることを確認できた。
【００６８】
実施形態の変形例；  以上説明した実施形態及び実施例は例示であって、様々な変形例による実施が可能である。その一例を説明すると、前記第１実施形態及び第２実施形態のキートップ１，８では、キートップ本体２の天面に薄色層４と、金属薄膜層３と金属含有塗布層９とを形成したが、底面に形成してもよい。すなわちこの場合には、例えばキートップ本体２の底面に薄色層４を形成してから、その薄色層４を覆うように金属薄膜層３又は金属含有塗布層９を形成し、その後、キートップ本体２の上方からレーザ光Ｌを、キートップ本体２と薄色層４とを透過させて金属薄膜層３又は金属含有塗布層９に照射し、これによって金属薄膜層３又は金属含有塗布層９と薄色層４を除去することで、所定の抜き文字状の表示部６を形成することができる。
【００６９】
前記第１実施形態及び第２実施形態のキートップ１，８については、キートップ本体２の底面に着色層を設けるようにしてもよい。こうした着色層を設けることで、抜き文字状の表示部６を通じてその下側が見えないように目隠しすることができたり、また抜き文字状の表示部６に色彩を付与することができ、さらにデザイン性を向上させることができる。この場合には、透明接着層１３を有色の透明接着層として構成してもよい。
【００７０】
前記第１実施形態及び第２実施形態のキートップ１，８については、透明保護層５を設けるようにしたが、省略してもよい。
【図面の簡単な説明】
【００７１】
【図１】第１実施形態によるキートップを示す図で、分図（ａ）は平面図、分図（ｂ）はＳＡ−ＳＡ線断面図。
【図２】図１のキートップの製造工程を示す図。
【図３】第２実施形態によるキートップを示す図で、分図（ａ）は平面図、分図（ｂ）はＳＢ−ＳＢ線断面図。
【図４】図３のキートップの製造工程を示す図。
【図５】第１実施形態によるキーシート及び携帯電話機を示す要部拡大断面図。
【図６】第２実施形態によるキーシート及び携帯電話機を示す要部拡大断面図。
【符号の説明】
【００７２】
１    キートップ（第１実施形態）
２    キートップ本体
３    金属薄膜層（金属調層）
４    薄色層
５    透明保護層
６    表示部
７    除去縁
８    キートップ（第２実施形態）
９    金属含有塗布層
１０    キーシート（第１実施形態）
１１    携帯電話機
１２    ベースシート
１３    透明接着層
１４    筐体
１４ａ  透孔
１４ｂ  配置面側部分
１５    補強枠
１６    基板
１６ａ  照光用光源
１７    キーシート（第２実施形態）
【図１】
2006190497.tif 000005
【図２】
2006190497.tif 000006
【図３】
2006190497.tif 000007
【図４】
2006190497.tif 000008
【図５】
2006190497.tif 000009
【図６】
2006190497.tif 000010